МНОГОФУНКЦИОНАЛЬНОЕ ПОКРЫТИЕ ДЛЯ АЛЮМИНИЕВЫХ ИЗДЕЛИЙ

1. Способ создания многофункционального покрытия на поверхности изделия, изготовленного из алюминия или алюминиевого сплава, включающий в себя следующие этапы:
a) обработка поверхности изделия кислым раствором, содержащим ионы редкоземельного металла, для получения первого оксидного слоя на изделии, и
b) анодирование изделия для получения второго оксидного слоя, причем изделие служит анодом гальванического элемента в присутствии водного раствора, содержащего серную кислоту, и первый оксидный слой, полученный на этапе а), сохраняется.
2. Способ по п.1, отличающийся тем, что ион редкоземельного металла является церием (IV).
3. Способ по п.1, отличающийся тем, что концентрация ионов редкоземельного металла в кислом растворе на этапе а) составляет от 0,005 до 1 моль/л, предпочтительно от 0,01 до 0,5 моль/л, более предпочтительно 0,1 до 0,3 моль/л.
4. Способ по п.1, отличающийся тем, что температура обработки на этапе а) составляет от 50 до 80°С.
5. Способ по п.1, отличающийся тем, что толщина первого оксидного слоя, полученного на этапе а), составляет от 20 до 100 нм, предпочтительно приблизительно 50 нм.
6. Способ по п.1, отличающийся тем, что кислый раствор, примененный на этапе а), имеет рН<1, предпочтительно рН<0,5.
7. Способ по п.1, отличающийся тем, что раствор, примененный на этапе а), содержит серную кислоту.
8. Способ по п.1, отличающийся тем, что продолжительность обработки на этапе а) составляет от 2 до 60 мин, предпочтительно приблизительно 10 мин.
9. Способ по п.1, отличающийся тем, что кислый раствор, примененный на этапе а), содержит сульфат церия (IV) и/или аммоний-церий (IV) сульфат.
10. Способ по п.1, отличающийся тем, что в качестве растворов, содержащих серную кислоту, на этапе b) применяют раствор TSA или SAA, причем раствор TSA предпочтительно содержит от 10 до 200 г/л серной кислоты и от 5 до 200 г/л L(+) винной кислоты, более предпочтительно от 20 до 80 г/л серной кислоты и от 30 до 120 г/л L(+) винной кислоты, наиболее предпочтительно приблизительно 40 г/л серной кислоты и приблизительно 80 г/л L(+) винной кислоты.
11. Способ по п.1, отличающийся тем, что на этапе b) получают второй оксидный слой толщиной от 2 до 8 мкм, и/или продолжительность обработки, выбранная на этапе b), составляет от 10 до 40 мин, и/или температура обработки на этапе b) составляет от 15 до 35°С.
12. Способ по п.1, отличающийся тем, что алюминиевый сплав выбран из сплавов серий АА 7ХХХ, АА 6ХХХ, АА 5ХХХ, АА 2ХХХ и алюминий-литиевых AILi сплавов.
13. Способ по п.1, отличающийся тем, что перед этапами обработки изделия ионами редкоземельных металлов и анодирования указанного изделия, осуществляют дополнительный этап приведения поверхности изделия в контакт со щелочным чистящим раствором для удаления загрязнений.
14. Способ по п.1, отличающийся тем, что изделие является компонентом для самолетостроения.
15. Изделие, состоящее из алюминия или алюминиевого сплава, имеющее многофункциональную поверхность, полученную способом по любому из предшествующих пунктов.